(57)【要約】【課題】柔軟性を有するニッケルスタンプを提供する。【解決手段】本発明の一実施例に係るニッケルめっき液は、６００〜６５０ｇ／Ｌのスルファミン酸ニッケルと、５〜６ｇ／Ｌの塩化ニッケルと、２５〜３５ｇ／Ｌのホウ酸と、を含む。このような本発明の一実施例に係るニッケルめっき液は、それ自体の応力が減少され、柔軟性を有するニッケルスタンプを提供することができる。【選択図】図２
2009138257.tif 000002
【特許請求の範囲】
【請求項１】
スルファミン酸ニッケル６００〜６５０ｇ／Ｌ、塩化ニッケル５〜６ｇ／Ｌ、および、ホウ酸２５〜３５ｇ／Ｌを含むニッケルめっき液。 
【請求項２】
（ａ）基板の上部に酸化膜を形成するステップと、
（ｂ）前記酸化膜上に第１のシード金属層を形成するステップと、
（ｃ）前記第１のシード金属層上に感光層を形成して、前記感光層をパターニングしてフォトレジスト金型を形成するステップと、
（ｄ）前記第１のシード金属層および前記フォトレジスト金型上に第２のシード金属層を形成するステップと、
（e）スルファミン酸ニッケル６００〜６５０ｇ／Ｌ、塩化ニッケル５〜６ｇ／Ｌ、および、ホウ酸２５〜３５ｇ／Ｌを含むニッケルめっき液を用いて電気めっきを行って、前記第２のシード金属層上にニッケルスタンプを形成するステップと、
を含む柔軟性を有するスタンプの製造方法。 
【請求項３】
前記ステップ（ａ）において、前記基板の下部にも前記酸化膜を形成する請求項２に記載の柔軟性を有するスタンプの製造方法。
【請求項４】
前記ステップ（ｃ）において、前記感光層上にマスク層を形成し、前記マスク層のパターンを前記感光層に転写し、前記フォトレジスト金型を形成する請求項２に記載の柔軟性を有するスタンプの製造方法。
【請求項５】
前記ステップ（ｄ）とステップ（ｅ）との間に、前記基板、前記酸化膜、前記第１のシード金属層、フォトレジスト金型、および、前記第２のシード金属層が設けられたウェーハを容器内の脱イオン水に浸漬させるステップと、前記ウェーハが浸漬されている前記容器を真空室に入れ、真空ポンプで前記第２のシード金属層のパターン同士の間にトラップされた空気を除去するステップと、を含む請求項２に記載の柔軟性を有するスタンプの製造方法。
【請求項６】
前記ステップ（ｄ）とステップ（ｅ）との間に、前記第２のシード金属層の表面を重クロム酸カリウムで塗布するステップを含む請求項２に記載の柔軟性を有するスタンプの製造方法。
【請求項７】
水中で前記第２のシード金属層の表面を前記重クロム酸カリウムで塗布する請求項６に記載の柔軟性を有するスタンプの製造方法。
【請求項８】
（ａ）基板の上部に酸化膜を形成するステップと、
（ｂ）前記酸化膜上に第１のシード金属層を形成するステップと、
（ｃ）前記第１のシード金属層上に感光層を形成し、前記感光層をパターニングしてフォトレジスト金型を形成するステップと、
（ｄ）前記第１のシード金属層および前記フォトレジスト金型上に第２のシード金属層を形成するステップと、
（ｅ）ニッケル合金めっき液を用いて電気めっきを行って、前記第２のシード金属層上にニッケル合金層を形成するステップと、
（ｆ）スルファミン酸ニッケル６００〜６５０ｇ／Ｌ、塩化ニッケル５〜６ｇ／Ｌ、および、ホウ酸２５〜３５ｇ／Ｌを含むニッケルめっき液を用いて電気めっきを行って、前記ニッケル合金層上にニッケル層を形成するステップと、
を含む柔軟性を有するスタンプの製造方法。 
【請求項９】
前記ニッケル合金めっき液が、サルファミン酸ニッケル１１０ｇ／Ｌ、サルファミン酸金属１０ｇ／Ｌ、および、ホウ酸３０ｇ／Ｌを含む請求項８に記載の柔軟性を有するスタンプの製造方法。
【請求項１０】
前記サルファミン酸金属における金属が、クロム（Cr）、鉄（Fe）、ロジウム（Rh）、パラジウム（Pd）、白金（Pt）、銅（Cu）、銀（Ag）、金（Au）、亜鉛（Zn）、カドミウム（Cd）、インジウム（In）、スズ（Sn）、鉛（Pb）、ヒ素（As）、または、マンガン（Mn）である請求項９に記載の柔軟性を有するスタンプの製造方法。
【請求項１１】
前記ステップ（ａ）において、前記基板の下部にも前記酸化膜を形成する請求項８に記載の柔軟性を有するスタンプの製造方法。
【請求項１２】
前記ステップ（ｃ）において、前記感光層上にマスク層を形成し、前記マスク層のパターンを前記感光層に転写し、前記フォトレジスト金型を形成する請求項８に記載の柔軟性を有するスタンプの製造方法。
【請求項１３】
前記ステップ（ｄ）とステップ（ｅ）との間に、前記基板、前記酸化膜、前記第１のシード金属層、フォトレジスト金型、および、前記第２のシード金属層が設けられたウェーハを容器内の脱イオン水に浸漬させるステップと、前記ウェーハが浸漬されている前記容器を真空室に入れ、真空ポンプで前記第２のシード金属層のパターン同士の間にトラップされた空気を除去するステップと、を含む請求項８に記載の柔軟性を有するスタンプの製造方法。
【請求項１４】
前記ステップ（ｄ）とステップ（ｅ）との間に、前記第２のシード金属層の表面を重クロム酸カリウムで塗布するステップを含む請求項８に記載の柔軟性を有するスタンプの製造方法。
【請求項１５】
水中で前記第２のシード金属層の表面を前記重クロム酸カリウムで塗布する請求項１４に記載の柔軟性を有するスタンプの製造方法。
【発明の詳細な説明】
【技術分野】
【０００１】
本発明は、ニッケルめっき液およびそれを利用した柔軟性を有するスタンプの製造方法に関する。詳細には、スタンプの応力を減少させるニッケルめっき液、および、マイクロ単位やナノ単位の厚さと柔軟性とを有し、それ自体の応力が減少されたニッケルまたはニッケル合金スタンプの製造方法に関する。
【背景技術】
【０００２】
現在、バイオテクノロジーおよび医学の分野に関する研究が活発に進められており、それに伴って超小型システムを製作できる微小電子機械システム（Micro Electro Mechanical Systems,ＭＥＭＳ）についての関心が増している。たとえば、医学分野においては、超小型内視鏡、薬物送達システム、および、体内挿入型バイオセンサに関する研究がＭＥＭＳに基づいて行われている。また、バイオテクノロジー分野においては、ＤＮＡチップおよびラボオンチップ（Lab-On-a-Chip、以下ＬＯＣという）に関する研究がＭＥＭＳに基づいて行われている。
【０００３】
このような研究が進むにつれ、非シリコン材料に関する研究も活発に行われている。特に、ポリマーを中心とした研究が注目を集めている。ポリマーは光学的特性に優れ、蛍光物質の検出に適している。また、ＤＮＡチップや光学レンズのような光学部品の製作などに用いられる。さらに、生体親和性および表面処理技術を利用して表面の親水性または疎水性を改質することができ、微小分析システム（Micro Total Analysis System,Ｍ−ＴＡＳ）とＬＯＣに幅広く応用することができる。また、比較的に安価で大量生産が可能であるといったメリットがある。ポリマーを利用したバイオチップの製造には、主にキャスティング（casting）、熱型押し（hot embossing）、または、注入成形（injection molding）などが用いられる。材料としては、ポリジメチルシロキサン（polydimethylsiloxane、以下ＰＤＭＳという）、シリコン（Silicon）、ポリカーボネート（polycarbonate）、ＣＯＳ(Cyclic Olefin Copolymer)などのポリマーが使用されている。ＰＤＭＳは主に研究室のレベルで使用されているが、表面処理を行ってもその性質を長期間にわたって保ち難く、大量生産に向いていないというデメリットがある。しかしながら、ＣＯＳは、光学特性、耐化学薬品性、生体親和性に優れ、表面処理により親水性または疎水性を有するように改質することができ、射出成形で大量生産が可能である、といった、メリットを有している。
【０００４】
ＬＯＣにおける核心技術はマイクロ流体制御技術（microfluidic system）であり、それを実現するためのポリマーに基づいたマイクロ流体システムの作成が重要技術とされている。このようなマイクロ単位のチャネルを作成するためには、射出成形用金属製の金型（mold）を製作する必要がある。
【０００５】
図１は、従来の金属製の金型の製作工程を説明する図面である。一般的に、金属を、必要とされる大きさの金型に加工し、パターンが入るべき面に鏡面仕上げを施した後、レーザまたは機械加工を通じて所定のパターンで加工する。
【０００６】
まず、図１（ａ）は鏡面仕上げを施した金属性の金型１１０を示したものである。図１（ｂ）のように、金属製の金型１１０に直接パターン１２０が加工される。このような、いわゆる直接加工法は、微小、即ち、マイクロ単位やナノ単位のパターンを製作しにくく、マイクロ単位の厚さを有する金属製の金型を製作しにくいといった問題がある。
【０００７】
一方で、前記直接加工法以外の、電気めっき液を利用した従来のめっき法は、約３００μm以上の厚さを有する金属製の金型（以下、スタンプ）の製作においては有用な方法である。しかしながら、３００μm以下の厚さを有する金属製の金型について前記従来型電気めっき液を利用して製作する場合、スタンプはそれ自体の応力を制御できず、ストレスによる曲がりや撚りといった現状が起こるという問題がある。
【発明の開示】
【発明が解決しようとする課題】
【０００８】
本発明は、マイクロ単位やナノ単位の厚さと柔軟性を有し、それ自体の応力が減少されたニッケルまたはニッケル合金スタンプを製造できるニッケルめっき液を提供することを目的とする。
【０００９】
また、本発明は、ニッケルめっき液を使用して、マイクロ単位やナノ単位の厚さおよび柔軟性を有し、それ自体の応力が減少されたニッケルまたはニッケル合金スタンプの製造方法を提供することを目的とする。
【課題を解決するための手段】
【００１０】
前記課題を解決するために、本発明は、スルファミン酸ニッケル６００〜６５０ｇ／Ｌ、塩化ニッケル５〜６ｇ／Ｌ、および、ホウ酸２５〜３５ｇ／Ｌを含むニッケルめっき液を提供する。 
【００１１】
本発明の一実施例に係る柔軟性を有するスタンプの製造方法は、（ａ）基板の上部に酸化膜を形成するステップと、（ｂ）前記酸化膜上に第１のシード金属層を形成するステップと、（ｃ）前記第１のシード金属層上に感光層を形成して、前記感光層をパターニングしてフォトレジスト金型を形成するステップと、（ｄ）前記第１のシード金属層および前記フォトレジスト金型上に第２のシード金属層を形成するステップと、（ｅ）スルファミン酸ニッケル６００〜６５０ｇ／Ｌ、塩化ニッケル５〜６ｇ／Ｌ、および、ホウ酸２５〜３５ｇ／Ｌを含むニッケルめっき液を用いて電気めっきを行って、前記第２のシード金属層上にニッケルスタンプを形成するステップと、を含む。 
【００１２】
ここで、前記ステップ（ａ）において、前記基板の下部にも前記酸化膜を形成することが好ましい。
【００１３】
前記ステップ（ｃ）において、前記感光層上にマスク層を形成し、前記マスク層のパターンを前記感光層に転写し、前記フォトレジスト金型を形成することが好ましい。
【００１４】
前記ステップ（ｄ）とステップ（ｅ）との間に、前記基板、前記酸化膜、前記第１のシード金属層、フォトレジスト金型、および、前記第２のシード金属層が設けられたウェーハを容器内の脱イオン水に浸漬させるステップと、前記ウェーハが浸漬されている前記容器を真空室に入れ、真空ポンプで前記第２のシード金属層のパターン同士の間にトラップされた空気を除去するステップと、を含むことが好ましい。
【００１５】
前記ステップ（ｄ）とステップ（ｅ）との間に、前記第２のシード金属層の表面を重クロム酸カリウムで塗布するステップを含むことが好ましい。
【００１６】
水中で前記第２のシード金属層の表面を前記重クロム酸カリウムで塗布することが好ましい。
【００１７】
本発明の別の実施例に係る柔軟性を有するスタンプの製造方法は、（ａ）基板の上部に酸化膜を形成するステップと、（ｂ）前記酸化膜上に第１のシード金属層を形成するステップと、（ｃ）前記第１のシード金属層上に感光層を形成し、前記感光層をパターニングしてフォトレジスト金型を形成するステップと、（ｄ）前記第１のシード金属層および前記フォトレジスト金型上に第２のシード金属層を形成するステップと、（ｅ）ニッケル合金めっき液を用いて電気めっきを行って、前記第２のシード金属層上にニッケル合金層を形成するステップと、（ｆ）スルファミン酸ニッケル６００〜６５０ｇ／Ｌ、塩化ニッケル５〜６ｇ／Ｌ、および、ホウ酸２５〜３５ｇ／Ｌを含むニッケルめっき液を用いて電気めっきを行って、前記ニッケル合金層上にニッケル層を形成するステップと、を含む。 
【００１８】
ここで、前記ニッケル合金めっき液が、サルファミン酸ニッケル１１０ｇ／Ｌ、サルファミン酸金属１０ｇ／Ｌ、および、ホウ酸３０ｇ／Ｌを含むことが好ましい。
【００１９】
前記サルファミン酸金属における金属が、クロム（Cr）、鉄（Fe）、ロジウム（Rh）、パラジウム（Pd）、白金（Pt）、銅（Cu）、銀（Ag）、金（Au）、亜鉛（Zn）、カドミウム（Cd）、インジウム（In）、スズ（Sn）、鉛（Pb）、ヒ素（As）、または、マンガン（Mn）であることが好ましい。
【００２０】
前記ステップ（ａ）において、前記基板の下部にも前記酸化膜を形成する意ことが好ましい。
【００２１】
前記ステップ（ｃ）において、前記感光層上にマスク層を形成し、前記マスク層のパターンを前記感光層に転写し、前記フォトレジスト金型を形成することが好ましい。
【００２２】
前記ステップ（ｄ）とステップ（ｅ）との間に、前記基板、前記酸化膜、前記第１のシード金属層、フォトレジスト金型、および、前記第２のシード金属層が設けられたウェーハを容器内の脱イオン水に浸漬させるステップと、前記ウェーハが浸漬されている前記容器を真空室に入れ、真空ポンプで前記第２のシード金属層のパターン同士の間にトラップされた空気を除去するステップと、を含むことが好ましい。
【００２３】
前記ステップ（ｄ）とステップ（ｅ）との間に、前記第２のシード金属層の表面を重クロム酸カリウムで塗布するステップを含むことが好ましい。
【００２４】
水中で前記第２のシード金属層の表面を前記重クロム酸カリウムで塗布することが好ましい。
【発明の効果】
【００２５】
本発明によると、マイクロ単位やナノ単位の厚さと柔軟性を有し、それ自体の応力が減少されたニッケルまたはニッケル合金スタンプを提供することができる。
【００２６】
また、本発明によると、マイクロ単位やナノ単位の厚さおよび柔軟性を有し、それ自体の応力が減少されたニッケルまたはニッケル合金スタンプの製造方法を提供することができる。
【発明を実施するための最良の形態】
【００２７】
本発明の一実施例に係るニッケルめっき液は、以下の［化１］に示すように、スルファミン酸ニッケル（Ni(NH2SO3)2）６００〜６５０ｇ／Ｌ、塩化ニッケル（NiCl2)５〜６g／Ｌ、および、ホウ酸（H3BO3）２５〜３５ｇ／Ｌを含む。
【００２８】
［化１］
Ni(NH2SO3)2*4H2O + NiCl2*6H2O + H3BO3
前記［化１］のニッケルめっき液を用いた電気めっきを施し、マイクロ単位やナノ単位の厚さを有するニッケルスタンプ（stamp）を製作する際に、サルファミン酸ニッケルの濃度が６００ｇ／Ｌ未満であれば、その結果製作されるニッケルスタンプはそれ自体の応力を制御することができず、曲がりまたは撚り現状が起こる。また、前記サルファミン酸ニッケルの濃度が６５０ｇ／Ｌを超える場合にも、ニッケルスタンプそれ自体の応力に起因した曲がりや撚りなどが起こる。
【００２９】
同様に、塩化ニッケルおよびホウ酸の濃度が前記範囲から外れた場合に、ニッケルスタンプそれ自体の応力を制御することができず、曲がりや撚りなどの現状が起こる。
【００３０】
したがって、マイクロ単位やナノ単位の厚さを有するニッケルスタンプ、好適には、１００μm以下の厚さを有するニッケルスタンプを製作する際に用いられるニッケルめっき液は、６００〜６５０ｇ／Ｌのスルファミン酸ニッケル、５〜６ｇ／Ｌの塩化ニッケル、および、２５〜３５ｇ／Ｌのホウ酸を含むのが好ましい。このようなニッケルめっき液を使用する場合、１００μm以下の厚さを有するニッケルスタンプは、それ自体の応力が減少され、スタンプ自体のストレスに起因したニッケルスタンプ自体の曲がりや撚りなどが起こることを防止することができる。
【００３１】
図２（ａ）〜（ｆ）は、本発明の一実施例に係る柔軟性を有するスタンプの製造方法を示したものである。
【００３２】
本発明の一実施例に係る柔軟性を有するスタンプの製造方法は、図２（ａ）〜（ｆ)に示すように、基板上に酸化膜を形成するステップと、第１のシード金属層（First seed metal layer）を形成するステップと、フォトレジスト金型（PhotoResist Mold）を形成するステップと、第２のシード金属層（Second seed metal layer）を形成するステップと、ニッケルスタンプを形成するステップと、を含む。
【００３３】
まず、図２（ａ）に示したように、基板２１０の上部に第１の酸化膜２２０aを形成する。本発明の第１の実施例に係る基板２１０は、シリコン材からなるシリコン基板２１０を用いた。ここで、シリコン基板２１０の下部に第２の酸化膜２２０ｂを形成しても良い。シリコン基板２１０の下部に第２の酸化膜２２０ｂを形成することで、図２（ｆ）に示したようなニッケルスタンプ２６０の厚さをマイクロ単位やナノ単位、好適には、１００μm以下に調節することができる。
【００３４】
次に、図２（ａ）を参照すると、第１の酸化膜２２０a上に第１のシード金属層２３０を形成する。第１のシード金属層２３０は概して蒸着（evaporation）、または、スパッタリング（sputtering）のような工程を経て第１の酸化膜２２０a上に形成され得る。
【００３５】
次に、図２（ｂ）に示したように、第１のシード金属層２３０上にフォトレジスト金型２４０を形成する。フォトレジスト金型２４０は第１のシード金属層２３０上にフォトレジスト金型２３０の材料である感光層２４０を感光液塗布装置（PhotoResist coater）を用いて形成し、感光層２４０上にパターンを有するマスク層（図示しない）を形成する。そして、パターンが感光層２４０に転写されるように露光（Exposure）および現像（Development）を行い、それにより、マイクロ単位やナノ単位の微細なパターンが刻み込まれたフォトレジスト金型２４０を形成することができる。
【００３６】
次に、図２（ｃ）に示すように、パターンが転写されたフォトレジスト金型２４０とフォトレジスト金型２４０とを除去し、外部に露出した第１の金属層２３０上に蒸着またはスパッタリングにより第２のシード金属層２５０を形成する。
【００３７】
次に、図示されていないが、図２（ｃ）に示した基板２１０、第１の酸化膜２２０a、第２の酸化膜２２０ｂ、第１のシード金属層２３０、フォトレジスト金型２４０、および、第２のシード金属層２５０が形成されたウェーハを脱イオン水（容器内に入っている）に浸漬させる。その後、前記脱イオン水が入った容器を真空室に置き、真空ポンプで第２のシード金属層２５０のパターン同士の間に存在する余分の空気を除去する。ここで、脱イオン水は、水がそれ自体内でイオン化して生じたイオンを除き、水中に存在する全てのイオンを除去した、いわゆる不純物のない純粋な水である。この方法によって第２のシード金属層２５０のマイクロ単位やナノ単位の微細なパターン同士の間にトラップされた余分の気泡を除去することで、図２（ｆ）に示したように、ニッケルスタンプ２６０に所定のマイクロ単位やナノ単位の微細なパターンを転写させることができる。
【００３８】
また、第２のシード金属層２５０の表面に１０％重クロム酸カリウム（K2Cr2O7）を塗布しても良い。ここで、第２のシード金属層２５０の表面を１０％重クロム酸カリウムで塗布する際に、ウェーハが外部の空気と接触しないように水中作業で前記塗布工程を行うことが好ましい。このようにして１０％重クロム酸カリウムを塗布することによって、第２のシード金属層２５０をニッケルスタンプ２６０から容易に剥がすことができる。
【００３９】
次に、図２（ｄ）に示したように、ニッケルめっき液を用いた電気めっきを行い、第２のシード金属層２５０上にマイクロ単位やナノ単位の厚さを有するニッケルスタンプ２６０を形成する。ここで、ニッケルめっき液は、６００〜６５０ｇ／Ｌのスルファミン酸ニッケル 、５〜６ｇ／Ｌの塩化ニッケル、および、２５〜３５ｇ／Ｌのホウ酸を含む。このようなニッケルめっき液を使用する場合、１００μm以下の厚さを有するニッケルスタンプ２６０が形成されても、スタンプ自体のストレスに起因した曲がりや撚りが起こらない、柔軟性に優れたニッケルスタンプ２６０が得られる。
【００４０】
このような柔軟性を有するニッケルスタンプ２６０を製造するに当たって、ニッケルめっき液はpＨ４〜４．５、温度５０〜６０℃で保たれるのが好ましい。
【００４１】
具体的に、６５００μmのニッケルスタンプを製造するために印加する電流の大きさとその印加時間について説明すると、まず、１００mＡ〜５００mＡの電流で９０分間、１０００mＡの電流で６０分間、２０００mＡの電流で６０分間、４０００mＡの電流で６０分間、７０００mＡの電流で６０分間の順にめっきを行う。次に、１１０００mＡ程度の電流で４．５時間程度めっきを行う。
【００４２】
一方で、めっきが行われる内部容器と、その内部容器を含む外部容器とを用いて、ニッケルめっき液を外部容器から内部容器へ流入させた後、再び電気めっき液が外部容器に流入するようにオーバーフロー（overflow）させる循環工程を遂行するのが好ましい。このようなオーバーフローおよび循環工程を行うことで、ニッケルスタンプ２６０の均一性を高めることができる。
【００４３】
次に、図２（e）および（ｆ）に示すように、ニッケルスタンプ２６０を除き、基板、第１，２の酸化膜、第１，２のシード金属層をニッケルスタンプ２６０から除去する。
【００４４】
図３は、本発明の一実施例に係るニッケルめっき液を用いたニッケルスタンプの製造方法により製造されたニッケルスタンプを示す図面代用写真を表したものである。図３（ａ）は、本発明に係るニッケルめっき液を使用しないで製造されたニッケルスタンプを示す図面代用写真を表したものであり、図３（ｂ）は、本発明に係るニッケルめっき液を使用して製造されたニッケルスタンプを示す図面代用写真を表したものである。図３の（ａ)および（ｂ）に示したように、本発明に係るニッケルめっき液を使用しないニッケルスタンプ（図３（ａ））は、それ自体の応力により曲がっているが、本発明に係るめっき液を使用して製造されたニッケルスタンプ（図３（ｂ））はそれ自体の応力がなく、柔軟性を有していることが判る。
【００４５】
図４は、本発明の別の実施例に係る柔軟性を有するスタンプの製造方法を説明するための図である。図４（ａ）から（ｇ）に図示された本発明の別の実施例に係るスタンプの製造方法のうち図４（a）から（ｃ）は、図２に示したスタンプの製造方法のうち図２（a)から（ｃ）と同じであるので、図４（a)から（ｃ）についての説明は重複を避けるためそれを省略する。
【００４６】
次に、図４（ｄ）から（ｇ）について説明する。
【００４７】
図４（ｄ）に示すように、第２シード金属層２５０上に電気めっきを行い、ニッケル合金層３６０を形成する。ここで、ニッケル合金層３６０は、ニッケル・コバルト（NiCo）層であるのが好ましい。しかしながら、ニッケルと結合してニッケル合金層３６０を形成するのは、コバルトのほか、クロム（Cr）、鉄（Fe）、ロジウム（Rh）、パラジウム（Pd）、白金（Pt）、銅（Cu）、銀（Ag）、金（Au）、亜鉛（Zn）、カドミウム（Cd）、インジウム（In）、スズ（Sn）、鉛（Pb）、ヒ素（As）、または、マンガン（Mn）であっても良い。第２のシード金属層２５０上にニッケルコバルト層３６０を形成するためのニッケルコバルトめっき液はサルファミン酸ニッケル１１０ｇ／Ｌ、サルファミン酸コバルト１０ｇ／Ｌ、および、ホウ酸３０ｇ／Ｌを含むのが好ましい。具体的に、たとえば、６５００μmの厚さを有するニッケルコバルト層３６０を形成するためのめっきの条件において、印加する電流の大きさおよび印加時間は、１００mＡ〜５００mＡで９０分間めっきを行い、１０００mＡの電流で約６０分間めっきを行うのが好ましい。
【００４８】
次に、図４（ｅ）に示すように、ニッケルコバルト層３６０上に電気めっきを行い、ニッケル層３７０を形成する。このような、ニッケル層３７０を形成するためのめっき液は、６００〜６５０ｇ／Ｌのサルファミン酸ニッケル、５〜６ｇ／Ｌの塩化ニッケル、および、２５〜３５ｇ／Ｌのホウ酸を含む。
【００４９】
次に、図４（ｆ）および（ｇ）に示すように、ニッケルコバルト層３６０とニッケル層３７０を除き、そのほかの部分を除去する。
【００５０】
このようにして、本発明の別の実施例に係る、ニッケルコバルト層３６０とニッケル層３７０とが結合されたニッケル合金スタンプを製作することができる。
【００５１】
図５は、本発明の一実施例に係る柔軟性を有するスタンプの硬度とヤング率についての実験結果を示す図面であり、図６は本発明の別の実施例に係るニッケルスタンプの硬度とヤング率についての実験結果を示す図面である。図５に示したように、本発明の一実施例に係るニッケルスタンプは、略２０００nm以下での硬度（Hardness）が略３．５７Gpaであり、ヤング率（modulus）が略１９５．５Gpaであった。一方で、図６に示したように、本発明の別の実施例に係るニッケルコバルト層とニッケル層とが結合されたニッケル合金スタンプの場合、図２に示したような本発明の一実施例に係る製造方法で製造されたニッケルスタンプより硬度およびヤング率が略２倍程度高いことがわかった。したがって、ニッケル合金スタンプを製作するのが、ニッケルスタンプを製造するより有利であることが判った。
【００５２】
図７は、本発明の実施例に係る柔軟性を有するスタンプを利用した熱型押付機（hot embossing apparatus）を示す図である。
【００５３】
図７に示すように、 熱型押付機 ４００で、本発明の実施例に係る製造方法によって製造されたニッケルスタンプ４３０またはニッケル合金スタンプ４３０はA-A'軸を中心に回転できるロールプレート４２０に巻き取られている。そして、マイクロ単位やナノ単位のパターン４３５が転写されるべきポリマー４４０が通過できるように、ロールプレート４２０と平板プレート４１０とは互いに間隔を置いて配置されている。ここで、平板プレート４１０の内部にヒーター４１０が設けられていても良く、そして、ロールプレート４２０の内部にヒーター（不図示）が設けられていても良い。
【００５４】
このような本発明に係る柔軟性を有するスタンプは、それ自体の応力がなく、ロールプレート４２０で容易に巻き取られることが可能であるため、ポリマー４４０にマイクロ単位やナノ単位のパターン４３５と同じマイクロ単位やナノ単位の転写パターン４４５を転写することができる。
【００５５】
以上、本発明の好ましい実施例について説明したが、本発明はこれらの実施例により限定されるものではない。本明細書に記載された内容に基づいて、当業者が上記好ましい実施例を変更して実施するか、または、それを応用することができることは明らかである。そのような変更または応用はもっぱら特許請求の範囲により定められる本発明の権利範囲に含まれるものと解釈すべきである。
【図面の簡単な説明】
【００５６】
【図１】従来の金属製の金型の製造方法を説明するための図である。
【図２】本発明の一実施例に係る柔軟性を有するスタンプの製造方法を説明するための図である。
【図３】本発明の一実施例に係るニッケルめっき液を利用したニッケルスタンプの製造方法により製造されたスタンプを示す図面代用写真を表したものである。
【図４】本発明の別の実施例に係る柔軟性を有するスタンプの製造方法を説明するための図である。
【図５】本発明の実施例に係る柔軟性を有するスタンプの硬度とヤング率についての実験結果を示す図である。
【図６】本発明の実施例に係る柔軟性を有するスタンプの硬度とヤング率についての実験結果を示す図である。
【図７】本発明の実施例に係る柔軟性を有するスタンプを利用した熱型押装置を示す図である。
【符号の説明】
【００５７】
２１０    基板
２２０ａ  第１の酸化膜
２２０ｂ  第２の酸化膜
２３０    第１のシード金属層
２４０    フォトレジスト金型
２５０    第２のシード金属層
２６０    ニッケルスタンプ
【図１】
2009138257.tif 000003
【図２】
2009138257.tif 000004
【図３】
2009138257.tif 000005
【図４】
2009138257.tif 000006
【図５】
2009138257.tif 000007
【図６】
2009138257.tif 000008
【図７】
2009138257.tif 000009